КОМПОЗИЦИЯ И СПОСОБ ПОКРЫТИЯ ПОДЛОЖКИ

1. Композиция (К) для покрытия (1) подложки (2), содержащая:
- полимерное связующее (3), смешанное с отвердителем,
- наполнитель (4) и
- наночастицы (5) тороидальной формы, являющие соотношение между внешним диаметром тела тора и толщиной тела тора в пределах от 10:1 до 3:1,
характеризующаяся тем, что композиция (К) также содержит волокна (6) являющие прочность на разрыв более 100 МПа, и тем, что наночастицы (5) тороидальной формы нанесены на поверхность этих волокон (6).
2. Композиция (К) по п. 1, характеризующаяся тем, что полимерное связующее (3), смешанное с отвердителем, совместимо с водой и содержит компаунд, также совместимый с водой и включающий по меньшей мере одно из следующих веществ: (а) полисульфидный каучук; (б) синтетический бутадиен-нитрильный каучук, и тем, что содержание этого вещества в компаунде составляет в процентах по весу от 0,5% до 20%.
3. Композиция (К) по п. 2, характеризующаяся тем, что полимерное связующее (3), смешанное с отвердителем, содержит воду и органический растворитель, тем, что содержание воды в полимерном связующем (3), смешанном с отвердителем, составляет в процентах по весу от 1% до 20%, и тем, что содержание органического растворителя в полимерном связующем (3), смешанном с отвердителем, составляет в процентах по весу от 0,1% до 20%.
4. Композиция (К) по любому одному из пп. 1-3, характеризующаяся тем, что наночастицы (5) тороидальной формы содержат многослойные углеродные наночастицы фуллероидного типа, тем, что средний размер (α) многослойных углеродных наночастиц фуллероидного типа содержится в интервале от 15 нм до 150 нм, и тем, что наполнитель (4) содержит по меньшей мере один из следующих порошков: (а) порошок, содержащий диоксид кремния; (б) порошок, содержащий оксид алюминия; (в) порошок, содержащий алмазы.
61
61
5. Композиция (К) по п. 1, характеризующаяся тем, что волокна (6) содержат базальтовые нити (61), являющие диаметр (D) от 0,005 мм до 0,02 мм и длину (L) от 0,1 мм до 1 мм и тем, что содержание базальтовых нитей (61) в волокнах (6) составляет в процентах по весу от 0,3% до 10%.
62
62
6. Композиция (К) по п. 1, характеризующаяся тем, что волокна (6) содержат стеклянные нити (62), являющие диаметр (D) от 0,005 мм до 0,02 мм и длину (L) от 0,1 мм до 2 мм и тем, что содержание стеклянных нитей (62) в волокнах (6) составляет в процентах по весу от 0,3% до 10%.
63
63
2
2
7. Композиция (К) по п. 1, характеризующаяся тем, что волокна (6) содержат нити из аморфных сплавов, содержащих бор (63), тем, что эти нити из аморфных сплавов, содержащих бор (63), являют сечение (S) от 0,05 мм до 1,5 мм и длину (L) от 2 мм до 15 мм, и тем, что содержание нитей из аморфных сплавов, содержащих бор (63), в волокнах (6) составляет в процентах по весу от 0,3% до 10%.
64
64
8. Композиция (К) по п. 1, характеризующаяся тем, что волокна (6) содержат по меньшей мере одни из следующих селективных нитей (64): (а) нити растительной природы (641); (б) нити из полимеров (642); (в) углеродные нити (643), тем, что эти селективные нити (64) являют диаметр (D) от 0,003 мм до 0,02 мм и длину (L) от 0,06 мм до 4 мм, и тем, что содержание этих селективных нитей (64) в волокнах (6) составляет в процентах по весу от 0,3% до 10%.
63
63
2
2
9. Композиция (К) по п. 5, характеризующаяся тем, что волокна (6) содержат нити из аморфных сплавов, содержащих бор (63), тем, что эти нити из аморфных сплавов, содержащих бор (63), являют сечение (S) от 0,05 мм до 1,5 мм и длину (L) от 2 мм до 15 мм, тем, что содержание нитей из аморфных сплавов, содержащих бор (63), в волокнах (6) составляет в процентах по весу от 0,3% до 10%,
64
64
тем, что волокна (6) содержат по меньшей мере одни из следующих селективных нитей (64): (а) нити растительной природы (641); (б) нити из полимеров (642); (в) углеродные нити (643), тем, что эти селективные нити (64) являют диаметр (D) от 0,003 мм до 0,02 мм и длину (L) от 0,06 мм до 4 мм, тем, что содержание этих селективных нитей (64) в волокнах (6) составляет в процентах по весу от 0,3% до 10%,
тем, что содержание базальтовых нитей (61) в волокнах (6) составляет в процентах по весу 0,5%, тем, что содержание нитей из аморфных сплавов, содержащих бор (63), в волокнах (6) составляет в процентах по весу 0,5%, тем, что содержание нитей растительной природы (641) в волокнах (6) составляет в процентах по весу 2%, тем, что содержание нитей из полимеров (642) в волокнах (6) составляет в процентах по весу 1,5%, и тем, что содержание углеродных нитей (643) в волокнах (6) составляет в процентах по весу 1%.
10. Способ (7) покрытия подложки (2), содержащий следующие этапы, состоящие в том, чтобы:
- приготовить (70) полимерное связующее (3), смешанное с отвердителем, совместимое с водой и содержащее эпоксидный компаунд, также совместимый с водой и включающий смесь полисульфидного каучука и синтетического бутадиен-нитрильный каучука, содержание смеси этих веществ в отвержденном эпоксидном компаунде составляет в процентах по весу от 0,5% до 20%,
- разбавить (71) полимерное связующее (3), смешанное с отвердителем, по меньшей мере одним среди следующих веществ: (а) вода; (б) органический растворитель, для получения раствора полимерного связующего (3), смешанного с отвердителем,
- ввести (72) в раствор полимерного связующего (3), смешанного с отвердителем, углеродные наночастицы фуллероидного типа тороидальной формы в количестве от 0,05% до 5% в процентах по весу для получения грунтовки,
- нанести (73) грунтовку на подложку (2) для формирования грунтовочного слоя (11) покрытия (1) подложки (2),
- нанести (75) углеродные наночастицы (5) фуллероидного типа тороидальной формы, являющие соотношение между внешним диаметром тела тора и толщиной тела тора в пределах от 10:1 до 3:1, на поверхность волокон (6), являющих прочность на разрыв более 100 МПа,
- смешать (76) раствор полимерного связующего (3), смешанного с отвердителем, наполнитель (4) и волокна (6) для получения композиции (К),
- нанести (77) композицию (К) на подложку (2) для формирования основного слоя (12) покрытия (1) подложки (2).